НАНОПОРИСТАЯ ПОЛИМЕРНАЯ ПЕНА, ИМЕЮЩАЯ ВЫСОКУЮ ПОРИСТОСТЬ

1. Изделие из полимерного пеноматериала, включающее матрицу из термопластичного полимера, заключающую множество пор в ней, где изделие из полимерного пеноматериала имеет следующие свойства:
a) матрица из термопластичного полимера содержит диспергированные в ней частицы зародышеобразующей добавки наноразмера, которые имеют, по меньшей мере, два ортогональных размера, длина которых меньше 30 нм;
b) обладает, по меньшей мере, одним из следующих свойств:
14
i) имеет плотность эффективных центров зародышеобразования, по меньшей мере, 3·10 центров на кубический сантиметр предварительно вспененного материала; и
ii) имеет средний размер пор 300 нм или меньше; и
с) имеет процент пористости более 50%.
2. Изделие из полимерного пеноматериала по п.1, где изделие из пеноматериала имеет средний размер пор 200 нм или меньше, и объемный процент пор размером больше одного микрона составляет 10% или меньше относительно общего объема пор.
3. Изделие из полимерного пеноматериала по п.1, дополнительно отличающееся тем, что имеет процент пористости более 80%.
4. Изделие из полимерного пеноматериала по п.1, где изделие из полимерного пеноматериала не содержит фторированных материалов, поликарбонатной непрерывной фазы простой полиэфиримидной непрерывной фазы, простой полиэфирсульфоновой непрерывной фазы и непрерывной фазы из полимолочной кислоты.
5. Изделие из полимерного пеноматериала по п.1, где матрица из термопластичного полимера включает поперечносшитые термопластичные полимеры.
6. Способ изготовления изделия из полимерного пеноматериала по п.1, способ включает:
(а) получение при температуре вспенивания и исходном давлении вспениваемой полимерной композиции, которая включает матрицу из термопластичного полимера, зародышеобразующую добавку наноразмера и вспенивающий агент, содержащий, по меньшей мере, один вспенивающий агент, выбранный из диоксида углерода, азота и аргона, где при температуре вспенивания вспениваемая полимерная композиция находится в размягченном состоянии, а исходное давление является достаточно высоким, чтобы предотвратить вспенивание, и
(b) быстрое воздействие на вспениваемую полимерную композицию давления ниже исходного давления при сохранении возможности для вспениваемой полимерной композиции расширяться в изделие из полимерного пеноматериала,
где зародышеобразующая добавка наноразмера имеет, по меньшей мере, два ортогональных размера, которые составляют меньше 30 нм, и диспергирована в матрице из термопластичного полимера.
7. Способ по п.6, дополнительно включающий нагревание изделия из полимерного пеноматериала стадии (b) с достижением вторичного расширения изделия из полимерного пеноматериала.
8. Способ по п.6, где способ представляет собой экструзионный процесс, и стадия (b) протекает при экструзии вспениваемой полимерной композиции через экструзионную головку для вспенивания.
9. Способ по п.6, где вспенивающий агент включает, по меньшей мере, 20 мас.% диоксида углерода в расчете на общую массу вспениваемой полимерной композиции.
10. Способ по п.6, дополнительно включающий стадию (с), которая протекает в ходе или после расширения вспениваемой полимерной композиции в изделие из полимерного пеноматериала и в ходе или после любого желательного вторичного расширения, стадия (с) включает облучение изделия из полимерного пеноматериала с целью индуцирования процесса поперечного сшивания матрицы из термопластичного полимера.